Brevet FR2519883A1 — publié le 19830722

Produit de masquage du type support en matière plastique muni d'une couche adhésive, et son application notamment dans le domaine du bricolage et de la protection de surfaces. La présente invention concerne, en tant que produit industriel nouveau, un produit de masquage du type support en ma- tière plastique muni d'une couche adhésive Ce produit est utile notamment dans le domaine du bricolage et celui de la protection de surfaces, telles que murs, vitres, boiseries, lors de la dépose d'une couche de peinture ou de vernis. Dans le domaine des produits de masquage, on connait notamment des brevets américains n' 3 032 181 et N O 1 726 744, des réalisations (présentées sous forme de rouleau) constituées par un support en papier dont l'une des faces est revêtue partiellement ou totalement d'une couche adhésive, et dont l'autre face est, respec- tivement, partiellement ou totalement revêtue d'une couche anti- adhérente (par exemple une couche siliconée). Il se trouve que ces réalisations anciennes présentent un certain nombre de désavantages: le support papier n'est pas parfaitement imperméable de ce fait, lors de son utilisation, il y a des pénétrations de pein- ture maculant les surfaces cachées que l'on voulait protéger (ce cas se rencontre fréquemment car les peintures modernes à séchage rapide, sont des peintures à l'eau); le support papier étant "fragile" vis-à-vis de l'eau (humidité ou eau des peintures), le risque de voir (i) le produit- cache se gondoler et (ii) la masse adhésive se détériorer ou se décrocher, est relativement important; les peintures ou vernis glissent sur la face anti- adhérente, ce phénomène étant dû à la forte différence de tension superficielle existant entre une couche anti-adhérente utilisée dans le domaine des rubans adhésifs ayant une tension superficielle linéaire inférieure à 2,5 x 10 N/cm (i e 25 dynes/cm) et les peintures ou vernis dont la tension superficielle linéaire est en -4 général de 3,5 x 10 N/Cm, comme cela est le cas pour les pein- tures aqueuses qui sont de plus en plus employées, pour des rai- sons de sécurité, dans le domaine du bâtiment; par ailleurs, il est impossible à des supports en pa- pier d'épouser des variations d'orientation des surfaces à protéger qui nécessitent des allongements supérieurs ou égaux à 20 %, alors que lesdits supports en papier ne permettent des allongements que de l'ordre de 5 Z; enfin, la masse adhésive d'un support en papier ne peut pas adhérer à la couche anti-adhérente dudit support, lorsque un che- vauchement est nécessaire (comme cela se produit dans le cas d'un changement de direction). Pour pallier ces inconvénients, on préconise, selon l'in- vention, une nouvelle solution technique qui fait appel à un support en matière plastique dont la face destinée à recevoir la masse adhé- sive a une tension superficielle linéaire comprise entre 4 x 10-4 N/cm et 5,5 x 1074 N/cm, et dont l'autre face a une tension super- ficielle linéaire de l'ordre de 3 x i 0-4 N/cm à 3,5 x 10-4 N/cm, de façon à permettre (i) l'accrochage sur le support de la masse adhé- sive déposée notamment par enduction, (ii) d'éviter une "glisse" importante de peinture ou de vernis sur la face non-adhérente du support au moment de l'emploi, et (iii) l'enroulement du produit de masquage sur lui-mime, puis le déroulement ultérieur sans dété- rioration de la couché adhésive. Le produit de masquage selon l'invention, qui comporte un support en matière plastique muni d'une couche adhésive, est caractérisé en ce qu'il comprend: a) un support constitué par une feuille en matière plastique biorientée, dont l'une des faces a une tension superficiel- le linéaire comprise entre 4 x 10 N/cm et 5,5 x 10 N/cm et dont l'autre face a une tension superficielle linéaire -4 1-4 de l'ordre de 3 x 10-4 N/cm à 3,5 x 104 N/cm, et b) une masse adhésive disposée en couche sur au moins une par- tie de la face du support ayant la tension superficielle linéaire la plus élevée. Par ailleurs, on préconise avantageusement de prévoir sur au moins l'un des bords du support un moyen pour amorcer la déchirure transversale du produit de masquage Ce moyen qui peut être une découpure dentelée constitue une amorce pour la déchirure, en raison de la fissuration qu'il réalise, du réseau macromolécu- laire de la matière plastique constituant le support Cette amorce peut être microscopique (dans ce cas elle peut être indifféremment prévue sur l'un ou les deux bords du support) ou macroscopique (dans ce cas elle est prévue sur le bord du support non en contact avec la masse adhésive). La biorientation (dans le sens de la longueur et le sens de la largeur, c'est-à-dire en d'autres termes dans le sens marche et le sens travers) et le moyen pour amorcer la déchirure transver- sale coopèrent pour déchirer le produit de masquage à la dimension requise, au moment de l'emploi La biorientation assure une déchi- rure nette, elle permet aussi le modelage et l'extensibilité du support. De préférence le support à utiliser présentera une face (celle destinée à recevoir la masse adhésive) ayant une tension su- perficielle linéaire de l'ordre de 4,5 x 10 N/cm, l'autre face ayant une tension superficielle linéaire de l'ordre de 3 x 10-4 à 3,5 x 10 4 N/cm. D'autres avantages et caractéristiques de l'invention se- ront mieux compris à la lecture qui va suivre de la description des dessins annexés, nullement limitatifs, mais donnés à titre d'illus- tration, o La fig 1 représenté une vue en perspective d'un pro- duit de masquage selon l'invention, et La fig 2 est une coupe selon II-Il du produit de la fig 1. Le support 1 est une feuille de matière plastique (qui peut avoir notamment une épaisseur de 20 à 100,) qui est biorien- tée et qui est enduite sur une portion de-sa surface 5 par une masse adhésive en couche 2 Le support présente un bord 4 net ob- tenu notamment par découpe avec une molette lisse et un bord 3 com- portant une découpure en dents de scie obtenue par découpe avec une molette crantée Bien entendu, on peut envisager une découpure 3 microscopique qui serait nette à l'échelle macroscopique; dans le cas o la découpure 3 servant d'amorce de déchirure serait micros- copique, on pourrait intervertir sans difficulté les bords 3 et 4 de façon que ladite découpure soit du c 6 té de la masse a 4 hésive. Parmi les matières plastiques qui conviennent pour réa- liser le support 1, on peut notamment mentionner les substances thermoplastiques telles que les polyalkylènes notamment les poly- éthylène et polypropylène Il est important que le support 1 soit biorienté et possède une tension superficielle linéaire différente sur chaque face, la face devant recevoir la couche adhésive par enduction ayant une tension superficielle linéaire comprise entre -4 55 x 17 /m 4 x 104 N/cm et 5,5 104 N/cm, l'autre face ayant une tension superficielle linéaire de l'ordre de 3 x 104 N/cm à 3,5 x 104 N/cm. Pour obtenir une telle tension superficielle on peut traiter avant dépôt de la couche adhésive 2 par enduction, une feuille en matière plastique ayant une tension superficielle sur chaque face de l'or- dre de 3 x 10-4 N/cm (i) afin de lui faire subir à chaud un micro- grainage au moyen d'un ou plusieurs cylindres, (ii) afin de lui faire subir un traitement thermique avec une rangée de flam mes, ou de préférence (iii) afin de lui faire subir un traitement électri- que (système "CORONA" ou ionisant) Un tel traitement offre l'avantage d'éviter l'utilisa- tion d'une couche intercalaire de vernis ("primer") d'acctochage de la masse adhésive 2 sur la surface 5 du support 1 quand la tension superficielle initiale sur chaque face est de l'ordre de 3 x 104 N/cm. Le meilleur mode de préparation d'un produit de masqua- ge selon l'invention, consiste à faire appel à un support 1 biorien- té en polypropylene que l'on soumet à un traitement dans un champ électrique (système "CORONA") En effet le polypropylène en feuille est une substance qui a une tension superficielle linéaire sur 25.19883 chaque face de l'ordre de 3 xl O 4 N/cm et qui par traitement selon le système "CORONA", voit une de ses faces présenter une tension superficielle linéaire de l'ordre de 4 x 10 N/cm à ,5 x 10-4 N/cm, l'autre face présentant une tension superficielle linéaire non modifiée ou très-légèrement modifiée (augmentation de l'ordre de 10 à 2 x 10 N/cm). Quand on a augmenté la tension superficielle, on dépose alors la masse adhésive 2 par enduction ("size-press" ou "reverse- roll" notamment) sur la surface du support 1 qui a été soumis au- dit traitement On obtient un produit final qui peut être enroulé sur luimeme, la masse adhésive 2 déposée par enduction sur au moins une portion de la face 5 pouvant adhérer alors à la face 6 mais pouvant être détachée ultérieurement de la face 6 sans destruc- tion de la liaison de ladite masse adhésive avec la face 5, la fa- ce 6 jouant le rôle d'une face anti-adhérente. La couche adhésive 2 peut, le cas échéant, être teintée dans la masse, soit pour avoir un aspect esthétique, soit encore pour faciliter le positionnement du produit de masquage Cette masse adhésive est avantageusement une masse acrylique, notamment choisie parmi les polymères et copolymères d'acide acrylique et d'acrylate d'alkyle De préférence, cette masse adhésive sera sen- sible à la pression; une masse adhésive non acrylique impliquerait l'utilisation d'un "primer" d'accrochage La masse adhésive selon l'invention peut être colorée (notamment en jaune) Après séchage de la masse adhésive (on obtient un dépôt de 25 à 50 g/m 2 en poids sec de masse adhésive) on procède à la découpe bord net 4 et bord dentelé 3. Si on utilisait un support ayant une tension superfi- -4 cielle sur chaque face de 2,5 x 10 N/cm dont on traitait une face 5 pour qu'elle ait une tension superficielle de l'ordre de 4 x 10 N/cm à 5, 5 x 10-4 N/cm pour recevoir la masse adhésive, on constaterait que les peintures (notamment les peintures à l'eau) ayant une tension superficielle de l'ordre de 3,5 x 1074 N/cm, formeraient des gouttes sui la face 6 En revanche, se- lon l'invention, avec une face 6 ayant une tension superficielle t 883 linéaire de 3 x 10-4 N/cm à 3,5 x 10-4 N/cm et une face 5 ayant ne tension superficielle de 4 x 10-4 N/cm à 5,5 x 10-4 N/cm, on observe (i) une bonne adhérence des dites peintures sur ladite face 6, (ii) un bon accrochage de la masse adhésive 2 sur la face 5 et (iii) la possibilité de faire adhérer la dite masse adhésive sur la face 4 anti-adhérence lors d'un changement de direction au moment de l'emploi. EXEMPLE Un polypropylène biorienté ("PROPAFILM" fabriqué par la Société I C I) ayant une épaisseur de 30 à 40) et une tension superficielle linéaire de 3 x 10-4 N/cm, est soumis à un traitement "CORONA" sur une seule face de façon que cette face ait une tension -4 superficielle linéaire de 4,5 x 104 N/cm et que I'autre face ait 1-4 x 1-4 une tension superficielle linéaire de 3 x 10 N/cm à 3,1 x 104 N/cm On soumet la face ayant la tension superficielle linéaire la plus élevée à une enduction sur au moins une portion de sa sur- face avec une masse adhésive acrylique ("ACRONAL", fabriqué par la Société B A S F) pour obtenir après séchage un dépôt de 25 à g/m 2 en poids sec d'adhésif, la couche adhésive ayant été préa- lablement colorée dans la masse au moyen de 1 à 1000 ppm en poids de colorant. On procède ensuite au découpage en bandes, au moyen d'un dispositif de découpage (notamment une machine du type KAMFT ou du type PELISSIER) équipé soit de molettes présentant des irrégularités sur le tranchant de la coupe, soit de molettes crantées. On observe que le produit ainsi obtenu n'est pas sensible à l'eau: l'absorption d'eau en 24 h du support en polypropylène est inférieure ou égale à 0,01 % en poids par rapport au poids dudit support. REVENDICATIONS 1 Produit de masquage comportant un support en matière plastique muni d'une couche adhésive, ledit produit étant caracté- risé en ce qu'il comprend: a) un support constitué par une feuille en matière plastique biorientée dont l'une des faces a une tension superficiel- le linéaire comprise entre 4 x 1074 N/cm et 5,5 x 1074 N/cm et dont l'autre face a une tension superficielle linéaire de l'ordre de 3 x 10-4 N/cm à 3,5 x 1074 N/cm, et b) une masse adhésive en couche disposée sur au moins une par- O 10 tie de la face du support ayant la tension superficielle linéaire la plus élevée. 2 Produit de masquage selon la revendication 1, carac- térisé en ce que le support présente sur au moins un de ses bords un moyen pour amorcer la déchirure transversale. 3 Produit de masquage comportant un support en matière plastique dont au moins une portion de l'une de ses faces est revé- tue d'une couche adhésive, ledit produit étant caractérisé en ce qu'il comprend un support constitué par une feuille en matière plastique biorientée dont l'une des faces a une tension superfi- cielle linéaire comprise entre 4 x 10-4 N/cm et 5,5 x 104 N/cm et dont l'autre face a une tension superficielle linéaire de l'ordre de 3 x 10-4 N/cm à 3,5 x 10-4 N/cm, et une masse adhésive en couche disposée sur une partie au moins de la face du support ayant la tension superficielle linéaire la plus élevée, l'un au moins des bords du support présentant un moyen pour amorcer la déchirure transversale, notamment une découpure dentelée. 4 Produit de masquage selon l'une quelconque des reven- dications 1 à 3, caractérisé en ce que la face du support en matiè- re plastique recevant la couche adhésive a une tension superficiel- le linéaire de l'ordre de 4,5 x 10-4 N/cm. Produit de masquage selon l'une quelconque des reven- dications 1 à 4, caractérisé en ce que le support biorienté est un polypropylène. 6 Produit de masquage selon l'une quelconque des revendications 1 à 4 caractérisé en ce que la couche adhésive est obtenue par enduction avec une masse adhésive acrylique. 7 Produit de masquage selon l'une quelconque des revendications 1 à 6, caractérisé en ce qu'il comporte 25 à g/m 2 en poids sec d'une couche adhésive sensible à la pres- sion et déposée sur au moins une portion de l'une des faces du support.